(57)【要約】【課題】印画物カールの発生を顕著に防止することができ、良好な凸カール付与容易性を有すると共に、良好な地合いを有し、高品質な熱転写受像シートの提供。【解決手段】本発明の熱転写受像シートは、受容層と、第１の樹脂層と、紙基材と、第２の樹脂層とをこの順に備え、紙基材におけるメカニカルパルプの含有量が、３質量％以上、１２質量％以下であることを特徴とする。【選択図】図１
2019055576.tif 000002
【特許請求の範囲】
【請求項１】
受容層と、第１の樹脂層と、紙基材と、第２の樹脂層とをこの順に備え、
前記紙基材におけるメカニカルパルプの含有量が、３質量％以上、１２質量％以下であることを特徴とする、熱転写受像シート。
【請求項２】
前記紙基材が、コート紙である、請求項１に記載の熱転写受像シート。
【請求項３】
前記紙基材の厚さが、１２０μｍ以上、１７０μｍ以下である、請求項１または２に記載の熱転写受像シート。
【請求項４】
前記受容層と、前記第１の樹脂層との間に、断熱層を備える、請求項１〜３のいずれか一項に記載の熱転写受像シート。
【請求項５】
前記断熱層の厚さが、１５μｍ以上、５０μｍ以下である、請求項４に記載の熱転写受像シート。
【請求項６】
前記第１の樹脂層の厚さが、１２μｍ以上、２０μｍ以下である、請求項１〜５のいずれか一項に記載の熱転写受像シート。
【請求項７】
前記第２の樹脂層の厚さが、２５μｍ以上、３５μｍ以下である、請求項１〜６のいずれか一項に記載の熱転写受像シート。
【発明の詳細な説明】
【技術分野】
【０００１】
本発明は、熱転写受像シート、より詳細には、メカニカルパルプを特定量含む紙基材を備える熱転写受像シートに関する。
【背景技術】
【０００２】
従来、種々の印字方法が知られているが、その中でも昇華型熱転写方式は、昇華性染料を色材としているため、濃度階調を自由に調整でき、中間色や階調の再現性にも優れ、銀塩写真に匹敵する高品質の画像を形成することができる。
【０００３】
この昇華型転写方式は、色材を含有する熱転写インクシートと、熱転写受像シートとを重ね合わせ、次いで、電気信号によってその発熱が制御されるサーマルヘッドによって熱転写インクシートを加熱することで、熱転写インクシート中の色材を熱転写受像シートが備える受容層に転写して、画像形成を行い、印画物を得るものである。
【０００４】
ロール紙タイプの熱転写受像シートには、環境的要因（温度、湿度等）に依存し、画像形成前には巻癖が、画像形成後には印画物カールが経時的についていくが、受容層側へ凹となる凹カール（図３参照）は、平置きした場合や壁貼りした場合に目立ち、印画物の品位を落としてしまう可能性があった。
【０００５】
また、このような受容層側への凹カールの程度を軽減させるため、画像の形成前に、熱転写受像シートに受容層側への凸カールを付与することが行われており、熱転写受像シートには、受容層側への凸カール付与容易性（以下、単に凸カール付与容易性という。）が求められる。
【発明の概要】
【発明が解決しようとする課題】
【０００６】
今般、本発明者らは、熱転写受像シートが備える基材として、メカニカルパルプを特定量含む紙基材を使用することにより、良好な地合いを維持しつつ、良好な凸カール付与容易性を有し、印画物カールの発生を顕著に防止可能な熱転写受像シートを得ることができる、との知見を得た。
【０００７】
したがって、本発明の目的は、印画物カールの発生を顕著に防止することができ、良好な凸カール付与容易性を有すると共に、良好な地合いを有し、高品質な熱転写受像シートを提供することである。
【課題を解決するための手段】
【０００８】
本発明の熱転写受像シートは、受容層と、第１の樹脂層と、紙基材と、第２の樹脂層とをこの順に備え、紙基材におけるメカニカルパルプの含有量が、３質量％以上、１２質量％以下であることを特徴とする。
【０００９】
一実施形態において、本発明の熱転写受像シートが備える紙基材は、コート紙である。
【００１０】
一実施形態において、本発明の熱転写受像シートが備える紙基材の厚さは、１２０μｍ以上、１７０μｍ以下である。
【００１１】
一実施形態において、本発明の熱転写受像シートは、受容層と、第１の樹脂層との間に、プライマー層および断熱層をこの順に備える。
【００１２】
一実施形態において、本発明の熱転写受像シートが備える第１の樹脂層の厚さは、１２μｍ以上、２０μｍ以下である。
【００１３】
一実施形態において、本発明の熱転写受像シートが備える第２の樹脂層の厚さは、２５μｍ以上、３５μｍ以下である。
【００１４】
一実施形態において、本発明の熱転写受像シートが備える断熱層の厚さは、１５μｍ以上、５０μｍ以下である。
【発明の効果】
【００１５】
本発明によれば、良好な地合いを有し、かつ印画物カールの発生を顕著に防止することのできる熱転写受像シートを提供することができる。また、本発明によれば、良好な凸カール付与容易性を有する熱転写受像シートを提供することができる。
【図面の簡単な説明】
【００１６】
【図１】一実施形態における熱転写受像シートの模式断面図である。
【図２】一実施形態における熱転写受像シートの模式断面図である。
【図３】受容層面が凹となる凹カールを表す熱転写受像シートの模式図である。
【発明を実施するための形態】
【００１７】
（熱転写受像シート）
本発明の熱転写受像シート１０は、図１に示すように、受容層１１と、第１の樹脂層１２と、紙基材１３と、第２の樹脂層１４とをこの順に備える。
また、一実施形態において、図２に示すように、本発明の熱転写受像シート１０は、受容層１１と、第１の樹脂層１２との間に、断熱層１５をさらに備える。
また、一実施形態において、図２に示すように、本発明の熱転写受像シート１０は、受容層１１と、第１の樹脂層１２との間に、プライマー層１６をさらに備える。
以下、本発明の熱転写受像シートが備える各層について説明する。
【００１８】
（受容層）
受容層は、熱転写インクシートから移行してくる昇華性染料を受容し、形成された画像を維持するための層である。
【００１９】
受容層は、ポリエチレン（ＰＥ）、ポリプロピレン（ＰＰ）等のポリオレフィン系樹脂、ポリ塩化ビニル、ポリビニルアルコール（ＰＶＡ）、ポリ酢酸ビニル、塩化ビニル−酢酸ビニル共重合体、ポリビニルブチラール及びポリビニルピロリドン（ＰＶＰ）、エチレン−酢酸ビニル共重合体等のビニル系樹脂、ポリアクリレート、ポリメタアクリレート及びポリメチルメタアクリレート等の（メタ）アクリル系樹脂、セロファン、セルロースアセテート、ニトロセルロース、セルロースアセテートプロピオネート（ＣＡＰ）及びセルロースアセテートブチレート（ＣＡＢ）等のセルロース系樹脂、ポリエチレンテレフタレート（ＰＥＴ）、ポリブチレンテレフタレート（ＰＢＴ）、ポリエチレンナフタレート（ＰＥＮ）、１，４−ポリシクロヘキシレンジメチレンテレフタレート、ポリエチレンテレフタレート−イソフタレート共重合体及びテレフタル酸−シクロヘキサンジメタノール−エチレングリコール共重合体等のポリエステル系樹脂、ナイロン６及びナイロン６，６等のポリアミド系樹脂、ポリカーボネート系樹脂、ポリスチレン系樹脂、ポリウレタン系樹脂等の樹脂材料を含むことができる。
上記した樹脂材料の中でも、塩化ビニル−酢酸ビニル共重合体が好ましい。
本発明の熱転写受像シートが備える受容層は、上記樹脂材料を２種以上含むことができる。
なお、本発明において、「（メタ）アクリル」とは「アクリル」と「メタクリル」の両方を包含することを意味する。
【００２０】
受容層における上記樹脂材料の含有量は、８０質量％以上、９８質量％以下であることが好ましく、９０質量％以上、９８質量％以下であることがより好ましい。
【００２１】
一実施形態において、受容層は、離型剤を含む。これにより、熱転写インクシートとの離型性を向上させることができる。
離型剤としては、例えば、ポリエチレンワックス、アミドワックス、テフロン（登録商標）パウダー等の固形ワックス類、フッ素系またはリン酸エステル系界面活性剤、シリコーンオイル、反応性シリコーンオイル、硬化型シリコーンオイル等の各種変性シリコーンオイル、および各種シリコーン樹脂などが挙げられる。上記シリコーンオイルとしては油状のものも用いることができるが、変性シリコーンオイルが好ましい。変性シリコーンオイルとしてはアミノ変性シリコーン、エポキシ変性シリコーン、アラルキル変性シリコーン、エポキシ−アラルキル変性シリコーン、アルコール変性シリコーン、ビニル変性シリコーン、ウレタン変性シリコーン等を好ましく用いる事ができるが、エポキシ変性シリコーン、アラルキル変性シリコーン、エポキシ−アラルキル変性シリコーンが特に好ましい。
本発明の熱転写受像シートが備える受容層は、上記離型剤を２種以上含むことができる。
【００２２】
受容層における離型剤の含有量は、０．５質量％以上、２０質量％以下であることが好ましく、０．５質量％以上、１０質量％以下であることがより好ましい。
【００２３】
また、受容層は、本発明の特性を損なわない範囲において、可塑剤、充填材、紫外線安定化剤、着色防止剤、蛍光増白剤、艶消し剤、消臭剤、難燃剤、耐候剤、帯電防止剤、糸摩擦低減剤、スリップ剤、離型剤、抗酸化剤、イオン交換剤、分散剤、紫外線吸収剤及び顔料や染料等の着色剤等の添加材を含むことができる。
【００２４】
受容層の厚さは、０．５μｍ以上、２０μｍ以下であることが好ましく、１．０μｍ以上、１０μｍ以下であることがより好ましい。受容層の厚さを上記数値範囲とすることにより、印画物カールの発生をより防止することができる。
【００２５】
受容層は、上記材料を水又は適当な溶媒へ分散又は溶解して、塗工液とし、これを、ロールコート法、リバースロールコート法、グラビアコート法、リバースグラビアコート法、バーコート法及びロッドコート法等の公知の手段により、第１の樹脂層等の上に塗布して塗膜を形成させ、これを乾燥させることにより形成することができる。
【００２６】
（第１の樹脂層）
第１の樹脂層は、紙基材の地合いの隠蔽や、紙基材と、該紙基材と隣合う層（受容層や断熱層）との密着性を向上させるための層である。本発明の熱転写受像シートにおいて、より高品質な印画物を作製するためには、第１の樹脂層は押出樹脂層であることがより好ましい。
【００２７】
一実施形態において、第１の樹脂層は、ポリオレフィン系樹脂、ビニル系樹脂、（メタ）アクリル系樹脂、セルロース系樹脂、ポリエステル系樹脂、ポリアミド系樹脂、ポリカーボネート系樹脂、ポリスチレン系樹脂、ポリウレタン系樹脂等の樹脂材料を含む。
上記した樹脂材料の中でも、印画物カールの発生防止および凸カール付与容易性の向上という観点から、ポリオレフィン系樹脂が好ましく、ＰＥが特に好ましい。
第１の樹脂層は、上記樹脂材料を２種以上含むことができる。
また、本発明の特性を損なわない範囲において、第１の樹脂層は、上記添加材を含むことができる。
【００２８】
第１の樹脂層の厚さは、１０μｍ以上、２５μｍ以下であることが好ましく、１２μｍ以上、２０μｍ以下であることがより好ましい。第１の樹脂層の厚さを上記数値範囲とすることによって、印画物カールの発生をより防止することができると共に、熱転写受像シートの凸カール付与容易性をより向上させることができる。また、紙基材の地合いをより隠蔽することができ、熱転写受像シートの品質をより向上することができる。
【００２９】
第１の樹脂層は、上記樹脂材料を溶融し、紙基材上に押し出すことにより形成することができる。また、該第１の樹脂層を介して、紙基材と、受容層や断熱層とを接着することができる。
【００３０】
（紙基材）
紙基材としては、例えば、アート紙、コート紙、マットコート紙、レジンコート紙、キャストコート紙、クラフト紙およびバライタ紙等の塗工紙、上質紙、中質紙、板紙、含浸紙、蒸着紙、酸性紙並びに中性紙等を使用することができる。
これらの中でも、寸法安定性と地合い両立の理由から、塗工紙が好ましく、コート紙がより好ましい。
本発明において、コート紙とは、中質紙等の情報用紙の少なくとも一方の面に、１０μｍ以上、３０μｍ以下の塗料を塗工したものを指す。
【００３１】
紙基材は、メカニカルパルプを３質量％以上、１２質量％以下含むことを特徴とする。本発明の熱転写受像シートがこのような紙基材を備えることにより印画物カールの発生を防止することができると共に、地合いを良好に保つことができる。また、熱転写受像シートの凸カール付与容易性を向上させることができる。
紙基材におけるメカニカルパルプの含有量は、４質量％以上、１１質量％以下であることがより好ましく、５質量％以上、１０質量％以下であることがさらに好ましい。
本発明において、紙基材におけるメカニカルパルプの含有量は、ＪＩＳ−Ｐ−８１２０により測定することができる。
【００３２】
メカニカルパルプとは、原料を機械的に摩砕して得たパルプのことを指し、砕木パルプ、リファイナー砕木パルプ、サーモメカニカルパルプに分類される。
メカニカルパルプの原料は特に限定されず、アカマツ、クロマツ、トドマツ、エゾマツ、ベニマツ、カラマツ、モミ、スギ、ツガ、スギ、ヒノキ、シラベ、トウヒ、ヒバ、ダグラスファー、ヘムロック、ホワイトファー、スプルース、バルサムファー、シーダ、パイン、ラジアータパイン等の針葉樹、アスペン、ドロノキ、ハコヤナギ、シナノキ、ブナ、カバ、ハンノキ、ナラ、タブ、シイ、シラカバ、ポプラ、タモ、ドロヤナギ、ユーカリ、マングローブ、ラワン等の広葉樹を適宜使用することができる。
【００３３】
一実施形態において、紙基材は、メカニカルパルプ以外にも、針葉樹クラフトパルプ、広葉樹クラフトパルプやサルファイトパルプ等のケミカルパルプ、古紙パルプ、新聞紙、コート紙および上質紙等から得られる再生パルプ、非木材パルプを含む。
また、本発明の特性を損なわない範囲において、紙基材は、上記添加材を含むことができる。
【００３４】
紙基材には、従来公知の印刷インキを用いた印刷層（図示せず）が設けられていてもよい。印刷層は、従来公知の顔料や染料を用いて形成することができ、印刷の方式も特に限定されるものではなく、グラビア印刷、フレキソ印刷、スクリーン印刷等の従来公知の方式を用いることができる。
【００３５】
紙基材の密度は、０．８ｇ／ｍ３以上、１．３ｇ／ｍ３以下であることが好ましく、０．９ｇ／ｍ３以上、１．３ｇ／ｍ３以下であることがより好ましい。紙基材の密度を上記数値範囲内とすることにより、紙基材上に形成される受容層等を保持するための機械的強度および紙基材の寸法安定性を両立することができる。
【００３６】
紙基材の厚さは、１００μｍ以上、２００μｍ以下であることが好ましく、１２０μ以上、１７０μｍ以下であることがより好ましい。紙基材の厚さを上記数値範囲とすることにより、印画物カールの発生をより防止することができると共に、熱転写受像シートの凸カール付与容易性をより向上させることができる。
【００３７】
（第２の樹脂層）
第２の樹脂層は、印画物カールの発生を防止するための層である。また、熱転写受像シートが第２の樹脂層を備えることにより、プリンタにおける搬送性を向上させることができると共に、受容層とのブロッキング発生を防止することができる。また、熱転写受像シートの凸カール付与容易性を向上させることもできる。
【００３８】
一実施形態において、第２の樹脂層は、ポリオレフィン系樹脂、ビニル系樹脂、（メタ）アクリル系樹脂、セルロース系樹脂、ポリエステル系樹脂、ポリアミド系樹脂、ポリカーボネート系樹脂、ポリスチレン系樹脂、ポリウレタン系樹脂等の樹脂材料を含む。
上記した樹脂材料の中でも、搬送性、印画物カールの発生防止および凸カール付与容易性の観点から、ポリエチレン系樹脂が好ましい。
第２の樹脂層は、上記樹脂材料を２種以上含むことができる。
また、本発明の特性を損なわない範囲において、第２の樹脂層は、上記添加材を含むことができる。
【００３９】
第２の樹脂層の厚さは、２０μｍ以上、４０μｍ以下であることが好ましく、２５μｍ以上、３５μｍ以下であることがより好ましい。第２の樹脂層の厚さを上記数値範囲とすることにより、印画物カールの発生をより防止することができると共に、熱転写受像シートの凸カール付与容易性をより向上させることができる。
【００４０】
第２の樹脂層は、上記樹脂材料を溶融し、紙基材上に押し出すことにより形成することができる。
【００４１】
（断熱層）
一実施形態において、本発明の熱転写受像シートは、受容層と、第１の樹脂層との間に、断熱層をさらに備える。
断熱層は、受容層上への画像形成時に加えられる熱が伝熱により損失されてしまうことを防止するための層である。
【００４２】
一実施態様において、断熱層として、内部に微細空隙を有する多孔質フィルムを用いることができる。多孔質フィルムを構成する樹脂材料としては、ポリエチレンおよびポリプロピレン等のポリオレフィン系樹脂、ポリ酢酸ビニル、塩化ビニル−酢酸ビニル系重合体、エチレン−酢酸ビニル共重合体等のビニル系樹脂、ポリエチレンテレフタレートおよびポリブチレンテレフタレート等のポリエステル系樹脂、ポリスチレン系樹脂、ならびにポリアミド系樹脂等が挙げられる。
【００４３】
上記した樹脂材料等を用いた多孔質フィルムは、特に限定されるものではなく公知の方法により製造することができるが、例えば、上記した樹脂材料に対し、非相溶な有機微粒子または無機粒子を混練した混合物をフィルム化することにより作製することができる。
また、一実施態様において、多孔質フィルムは、第１の樹脂材料と、第１の樹脂材料より高い融点を有する第２の樹脂材料を含む混合物をフィルム化することにより作製することができる。この場合において、第２の樹脂材料は、微細空隙を形成する核剤として機能する。第２の樹脂材料の混合量は、第１の樹脂材料１００質量部に対し、２質量部以上、１０質量部以下であることが好ましい。例えば、第１の樹脂材料としてポリプロピレン、第２の樹脂材料としてアクリル樹脂を含む混合物をフィルム化することにより、多孔質フィルムを作製することができる。
なお、上記方法により作製される多孔質フィルムに限定されるものではなく、市販されている多孔質フィルムを使用してもよい。
【００４４】
多孔質フィルムの空隙率は、クッション性や断熱性の観点から１０体積％以上、９０体積％以下であることが好ましく、１５体積％以上、８０体積％以下であることがより好ましい。多孔質フィルムの空隙率は、以下の式により求めることができる。
Ｐｖ（体積％）＝｛（Ｖａ−Ｖｔ）／Ｖａ｝×１００
Ｐｖ（体積％）：多孔質フィルムの空隙率
Ｖａ：多孔質フィルムの見かけ体積
Ｖｔ：多孔質フィルムの理論体積
なお、Ｖｔは、多孔質フィルムの重量、構成材料の重量割合および構成材料の真比重の値から算出することができる。
【００４５】
本発明の他の実施態様においては、断熱層は、中空粒子およびバインダー材料を含む中空粒子層とすることができる。
中空粒子は、樹脂材料等から構成される有機系中空粒子であってもよく、ガラス等から構成される無機系中空粒子であってもよいが、分散性が優れるという理由から、有機系中空粒子が好ましい。
有機系中空粒子を構成する樹脂材料としては、スチレン系樹脂、（メタ）アクリル系樹脂、フェノール系樹脂、フッ素系樹脂、ポリアミド系樹脂、ポリイミド系樹脂、ポリカーボネート系樹脂およびポリエーテル系樹脂等を挙げることができる。
また、中空粒子は、発泡粒子であっても、非発泡粒子であってもよい。
中空粒子の体積平均粒径は、０．１μｍ以上、１５μｍ以下であることが好ましく、０．１μｍ以上、１０μｍ以下であることがより好ましい。
なお、体積平均粒径は、粒度分布・粒径分布測定装置（ナノトラック粒度分布測定装置、日機装（株）製）を用いて、ＪＩＳ−Ｚ−８８１９−２（２００１年発行）に準拠して測定することができる。
【００４６】
また、中空粒子の平均中空率は、３０％以上、８０％以下であることが好ましく、５０％以上、８０％以下であることがより好ましい。中空粒子の平均中空率を上記数値範囲とすることにより、画像形成時における熱の損失をより低減することができる。また、熱転写受像シートにクッション性を付与することができ、受容層上に良好な画像を形成することができる。
なお、本発明において、平均中空率は以下のようにして求めることができる。
まず、中空粒子成分を水中に分散させてなる水分散体を調製し、この中空粒子の水分散体を乾燥させ、乾燥体を得る。次いで、透過型電子顕微鏡（日立ハイテクノロジ−社製）を用いて、乾燥体中における中空粒子成分をなす粒子を観察して（１００個）、ここの粒子についてその内面側の直径（内径）を計測し、それらの平均を平均粒子内径とする。次いで、平均粒子内径から中空部の体積を定めると共に、その値を上記平均粒子（粒子外径）から粒子の見かけの体積で除して、１００を乗じることで平均中空率を算出することができる。
【００４７】
一実施態様において、中空粒子は、樹脂粒子等中にブタンガス等の発泡剤を封入し、加熱発泡することにより作製することができる。また、一実施態様において、中空粒子は、エマルジョン重合を利用することによっても作製することができる。
なお、市販されている中空粒子を使用してもよい。
【００４８】
中空粒子層に含まれるバインダー材料としては、ポリウレタン系樹脂、ポリエステル系樹脂、セルロース系樹脂、ビニル系樹脂、ゼラチン、ポリエチレンキサイド、デキストラン、デキストリン、ポリアクリル酸およびその塩、寒天およびカゼイン等が挙げられる。
【００４９】
断熱層の厚さは、１０μｍ以上、８０μｍ以下であることが好ましく、１５μｍ以上、５０μｍ以下であることがより好ましい。断熱層の厚さを上記数値範囲とすることにより、断熱性、クッション性をより高めることができると共に、印画物カールの発生をより防止することができると共に、熱転写受像シートの凸カール付与容易性をより向上させることができる。
【００５０】
断熱層が多孔質フィルムである場合、多孔質フィルムを第１の樹脂層を介して紙基材と接着することにより、断熱層を形成することができる。
断熱層が中空粒子層である場合、上記中空粒子およびバインダー材料を水又は適当な溶媒へ分散又は溶解して、塗工液とし、これを、ロールコート法、リバースロールコート法、グラビアコート法、リバースグラビアコート法、バーコート法及びロッドコート法等の公知の手段により、第１の樹脂層等の上に塗布して塗膜を形成させ、これを乾燥させることにより形成することができる。
【００５１】
（プライマー層）
一実施形態において、本発明の熱転写受像シートは、受容層と、第１の樹脂層または断熱層との間に、プライマー層をさらに備える。プライマー層は、受容層と、第１の樹脂層または断熱層との接着性を向上させるための層である。
【００５２】
プライマー層は、ポリオレフィン系樹脂、ビニル系樹脂、（メタ）アクリル系樹脂、セルロース系樹脂、ポリエステル系樹脂、ポリアミド系樹脂、ポリカーボネート系樹脂、ポリスチレン系樹脂、ポリウレタン系樹脂等の樹脂材料を含むことができる。
【００５３】
また、一実施形態において、プライマー層は、酸化チタン、酸化亜鉛、炭酸マグネシウム、および炭酸カルシウム等のフィラーを含むことができる。これにより、プライマー層の白色性を向上することができると共に、その隠蔽性を向上させることができる。
また、プライマー層は、本発明の特性を損なわない範囲において、上記添加材を含むことができる。
【００５４】
プライマー層の厚さは、０．１μｍ以上、１０μｍ以下であることが好ましく、０．５μｍ以上、５．０μｍ以下であることがより好ましい。プライマー層の厚さを上記数値範囲とすることにより、隠蔽性と接着性を両立できる。
【００５５】
プライマー層は、上記材料を水又は適当な溶媒へ分散又は溶解して、塗工液とし、これを、ロールコート法、リバースロールコート法、グラビアコート法、リバースグラビアコート法、バーコート法及びロッドコート法等の公知の手段により、第１の樹脂層または断熱層の上に塗布して塗膜を形成させ、これを乾燥させることにより形成することができる。
【実施例】
【００５６】
次に実施例を挙げて、本発明をさらに詳細に説明するが、本発明は、これら実施例に限定されるものではない。
【００５７】
実施例１
紙基材として、厚さ１５５．５μｍのコート紙Ａ（メカニカルパルプ含有量：５質量％、ケミカルパルプ含有量：９５質量％、密度：１．１５ｇ／ｃｍ３）を準備した。
紙基材の一方の面に、ポリエチレンを厚さ１４μｍとなるように溶融押し出しして、第１の樹脂層を形成させると共に、該第１の樹脂層を介して、多孔質ポリエチレンフィルム（断熱層、厚さ３５μｍ、三井東セロ（株）製、商品名：ＳＰ−Ｕ）を紙基材と接着させた。
また、紙基材の他方の面に、ポリエチレンを厚さ２４μｍとなるように溶融押し出しして、第２の樹脂層を形成させた。
【００５８】
断熱層上に、下記組成からなるプライマー層形成用塗工液を塗布、乾燥し、厚さ１μｍのプライマー層を形成した。
＜プライマー層形成用塗工液＞
・ウレタン樹脂                                                    １２．６質量部
（東ソー（株）製、商品名：ニッポラン（登録商標））
・二酸化チタン                                                      ６．３質量部
（（株）トーケムプロダクツ製、商品名：ＴＣＡ８８８）
・蛍光増白剤                                                        ０．１質量部
（ＢＡＳＦジャパン社、商品名：ユビテックス（登録商標）ＯＢ）
・イソシアネート                                                    １．０質量部
（東ソー（株）製、商品名：コロネート（登録商標）ＨＸ）
・メチルエチルケトン                                                  ８０質量部
【００５９】
次いで、プライマー層上に、下記組成からなる受容層形成用塗工液を、塗布、乾燥し、厚さ３μｍの受容層を形成させ、熱転写受像シートを作製した。
＜受容層形成用塗工液＞
・塩化ビニル−酢酸ビニル共重合体                                      ６０質量部
（日信化学工業（株）製、商品名：ソルバイン（登録商標）Ｃ）
・エポキシ変性シリコーン                                            １．２質量部
（信越化学工業（株）製、商品名：Ｘ−２２−３０００Ｔ）
・メチルスチル変性シリコーン                                        ０．６質量部
（信越化学工業（株）製、商品名：Ｘ−２４−５１０）
・メチルエチルケトン                                                ２．５質量部
・トルエン                                                          ２．５質量部
【００６０】
実施例２
コート紙Ａを、厚さ１５３．９μｍのコート紙Ｂ（メカニカルパルプ含有量：１０質量％、ケミカルパルプ含有量：９０質量％、密度：１．１４ｇ／ｃｍ３）に変更した以外は、実施例１と同様にして、熱転写受像シートを作製した。
【００６１】
実施例３
コート紙Ａを、厚さ１４４．６μｍのコート紙Ｃ（メカニカルパルプ含有量：１０質量％、ケミカルパルプ含有量：９０質量％、密度：１．２０ｇ／ｃｍ３）に変更した以外は、実施例１と同様にして、熱転写受像シートを作製した。
【００６２】
実施例４
コート紙Ａを、厚さ１６５．０μｍのコート紙Ｄ（メカニカルパルプ含有量：１０質量％、ケミカルパルプ含有量：９０質量％、密度：１．２０ｇ／ｃｍ３）に変更した以外は、実施例１と同様にして、熱転写受像シートを作製した。
【００６３】
比較例１
コート紙Ａを、メカニカルパルプを含有しない、厚さ１５１．５μｍのコート紙Ｅ（ケミカルパルプ含有量：１００質量％、密度：１．０５ｇ／ｃｍ３）に変更した以外は、実施例１と同様にして、熱転写受像シートを作製した。
【００６４】
比較例２
コート紙Ａを、メカニカルパルプを含有しない、厚さ１６４．９μｍのコート紙Ｆ（ケミカルパルプ含有量：１００質量％、密度：１．１２ｇ／ｃｍ３）に変更した以外は、実施例１と同様にして、熱転写受像シートを作製した。
【００６５】
比較例３
コート紙Ａを、メカニカルパルプを含有しない、厚さ１２９．７μｍのコート紙Ｇ（ケミカルパルプ含有量：１００質量％、密度：１．２０ｇ／ｃｍ３）に変更した以外は、実施例１と同様にして、熱転写受像シートを作製した。
【００６６】
比較例４
コート紙Ａを、厚さ１６１．０μｍのコート紙Ｈ（メカニカルパルプ含有量：１５質量％、ケミカルパルプ含有量：８５質量％、密度：１．１２ｇ／ｃｍ３）に変更した以外は、実施例１と同様にして、熱転写受像シートを作製した。
【００６７】
実施例および比較例において作製した熱転写受像シートについて以下の試験を行い、評価した。各試験の評価結果は表１に示される通りであった。
【００６８】
＜＜凸カール付与容易性＞＞
実施例および比較例において作製した熱転写受像シートを１０１ｍｍ×１５２ｍｍにカットし、受容層側が外側となるように、φ５９のコアに巻き付け、２０℃、６５％（相対湿度）の環境下に２週間保管し、熱転写受像シートに受容層側への凸カールを付与した。
熱転写受像シートを平坦な台の上に置き、角４点の浮き上がり高さを測定した。角４点の最大浮き上がり高さを凸カール量とし、下記評価基準に基づいて、凸カール付与容易性を評価した。評価結果を表１にまとめた。また、その凸カール量についても合わせて表１にまとめた。
（評価基準）
Ａ：凸カール量が、１８ｍｍ以上
ＮＧ：凸カール量が、１８ｍｍ未満
【００６９】
＜＜印画物カール発生防止性評価＞＞
実施例および比較例において作製した熱転写受像シートが備える受容層上に、昇華型熱転写プリンタ（大日本印刷（株）製、商品名：ＤＳ６２０）および当該プリンタの純正熱転写インクシート（大日本印刷（株）製）を用いて、グレー色相となる画像（５０／２５５エネルギー階調）を印画し、印画物（１０１ｍｍ×１５２ｍｍ）を作製した。
【００７０】
上記のようにして作製した印画物を、２０℃、６５％（相対湿度）の環境下に２週間保管した。
印画物を平坦な台の上に置き、角４点の浮き上がり高さを測定した。角４点の最大浮き上がり高さを印画物カール量とし、下記評価基準に基づいて、印画物カールの発生防止性を評価した。評価結果を表１にまとめた。また、その印画物カール量についても合わせて表１にまとめた。
なお、受容層側への凸カールを正の値、受容層側への凹カールを負の値とした。
（評価基準）
Ａ：印画物カール量が−５ｍｍ以上
ＮＧ：印画物カール量が−５ｍｍ未満
【００７１】
＜＜地合い評価＞＞
上記のようにして印画された受容層上の画像を、目視により観察し、下記評価基準に基づいて、地合いの評価を行った。評価結果を表１にまとめた。
（評価基準）
Ａ：グレーのハイライト画像部が均一であり、表面状態で、下地の紙芯材の繊維が分散しているのが観察されず、地合いが全く気にならないものであった。
ＮＧ：グレーのハイライト画像部の表面状態で、下地の紙芯材の繊維が分散しているのが観察されて、地合いが気になるものであった。
【００７２】
【表１】
2019055576.tif 000003
【符号の説明】
【００７３】
１０：熱転写受像シート
１１：受容層
１２：第１の樹脂層
１３：紙基材
１４：第２の樹脂層
１５：断熱層
１６：プライマー層
【図１】
2019055576.tif 000004
【図２】
2019055576.tif 000005
【図３】
2019055576.tif 000006